(57)【要約】【課題】優れた耐摩耗性、電導性、摺動性及び低摩擦性を有し、かつ、経時的なめっき材の変色及び接触抵抗の上昇を抑制するのに好適なニッケル系基材への銀めっき方法及び当該方法にて得られるめっき材を提供する。【解決手段】ニッケル系基材の表面に銀めっき層を形成させるめっき材の製造方法であって、ニッケル系基材の少なくとも一部に金ストライクめっき処理を施す第一工程と、金ストライクめっき処理を施した領域の少なくとも一部に銀めっき処理を施す第二工程と、を含むこと、を特徴とするめっき材の製造方法。【選択図】図１
2015048512.tif 000002
【特許請求の範囲】
【請求項１】
ニッケル系基材の表面に銀めっき層を形成させるめっき材の製造方法であって、
前記ニッケル系基材の少なくとも一部に金ストライクめっき処理を施す第一工程と、
前記金ストライクめっき処理を施した領域の少なくとも一部に銀めっき処理を施す第二工程と、を含むこと、
を特徴とするめっき材の製造方法。
【請求項２】
前記第一工程によって形成される金ストライクめっき層の厚さを０．１ｎｍ〜０．２μｍとすること、
を特徴とする請求項１に記載のめっき材の製造方法。
【請求項３】
前記金ストライクめっき層のビッカース硬度を１０〜２５０ＨＶとすること、
を特徴とする請求項１又は２のいずれかに記載のめっき材の製造方法。
【請求項４】
表面にニッケルめっき層を形成させた金属基材を前記ニッケル系基材として用いること、
を特徴とする請求項１〜３のいずれかに記載のめっき材の製造方法。
【請求項５】
前記第二工程によって形成させる銀めっき層の厚さ及びビッカース硬度をそれぞれ０．１〜５０μｍ及び１０〜２５０ＨＶとすること、
を特徴とする請求項１〜４のいずれかに記載のめっき材の製造方法。
【請求項６】
ニッケル系基材の表面に形成された金ストライクめっき層と、
前記金ストライクめっき層の上に形成された銀めっき層と、を有し、
前記金ストライクめっき層は前記ニッケル系基材に対して冶金的に接合され、
前記銀めっき層は前記金ストライクめっき層に対して冶金的に接合されていること、
を特徴とするめっき材。
【請求項７】
前記金ストライクめっき層の厚さ及びビッカース硬度がそれぞれ０．１ｎｍ〜０．２μｍ及び１０〜２５０ＨＶであり、
前記銀めっき層の厚さ及びビッカース硬度がそれぞれ０．１〜５０μｍ及び１０〜２５０ＨＶであること、
を特徴とする請求項６に記載のめっき材。
【発明の詳細な説明】
【技術分野】
【０００１】
本発明はニッケル系基材への銀めっき方法及び当該銀めっき方法により得られるめっき材に関し、より具体的には、優れた耐摩耗性、電導性、摺動性及び低摩擦性を有し、かつ、経時的なめっき材の変色及び接触抵抗の上昇を抑制するのに好適なニッケル系基材への銀めっき方法及び当該方法にて得られるめっき材に関する。
【背景技術】
【０００２】
銀めっきは電導性、低接触抵抗性及び耐熱性等に優れた特性を有し、各種接点、端子、コネクタ、スイッチ等の電気・電子部品に広く利用されている（例えば、特許文献１（特開２００１−３１９４号公報）参照）。
【０００３】
しかしながら、基材がニッケルめっきを施した金属基材やニッケル系合金等の場合、基材と銀めっき層との密着性が十分に確保されず、銀めっき層が基材から容易に剥離してしまうという問題がある。
【０００４】
これに対し、基材と銀めっき層との間に銅ストライクめっき層を形成し、基材と銀めっき層との密着性を改善する手法が存在する。例えば、特許文献２（特許第３８８９７１８号公報）においては、ステンレス鋼などの素材に銀めっきを施した銀めっき材として、ステンレス鋼からなる薄板状基板の表面に厚さ０．１〜０．３μｍのニッケルめっき層が形成され、その上に厚さ０．１〜０．５μｍの銅めっき層が形成され、その上に厚さ１μｍの銀めっき層が形成された電気接点用金属板が提案されている。
【０００５】
上記特許文献２に記載の銀めっき材においては、銀めっき層の剥離が効果的に抑制されるとしているが、銀めっき層の下地として銅めっき層を用いた場合、高温環境下での使用により銅が銀めっき層中に拡散し、銀めっき層の変色や接触抵抗の上昇を導いてしまう。
【先行技術文献】
【特許文献】
【０００６】
【特許文献１】特開２００１−３１９４号公報
【特許文献２】特許第３８８９７１８号公報
【発明の概要】
【発明が解決しようとする課題】
【０００７】
以上のような従来技術における問題点に鑑み、本発明の目的は、優れた耐摩耗性、電導性、摺動性及び低摩擦性を有し、かつ、経時的なめっき材の変色及び接触抵抗の上昇を抑制するのに好適なニッケル系基材への銀めっき方法及び当該方法にて得られるめっき材を提供することにある。
【課題を解決するための手段】
【０００８】
本発明者は上記目的を達成すべく、ニッケル系基材に銀めっき層を形成させる方法について鋭意研究を重ねた結果、銀めっきの予備処理として、ニッケル系基材の表面に金ストライクめっき層を形成させることが極めて有効であることを見出し、本発明に到達した。
【０００９】
即ち、本発明は、
ニッケル系基材の表面に銀めっき層を形成させるめっき材の製造方法であって、
前記ニッケル系基材の少なくとも一部に金ストライクめっき処理を施す第一工程と、
前記金ストライクめっき処理を施した領域の少なくとも一部に銀めっき処理を施す第二工程と、を含むこと、
を特徴とするめっき材の製造方法を提供する。
【００１０】
本発明のめっき材の製造方法においては、前記第一工程によって形成される金ストライクめっき層の厚さを０．１ｎｍ〜０．２μｍとすること、が好ましい。加えて、前記金ストライクめっき層のビッカース硬度を１０〜２５０ＨＶとすること、が好ましい。
【００１１】
ここで、第一工程によって形成される金ストライクめっき層は、連続する膜形状であることが好ましいが、本発明の効果を損なわない範囲で、粒状や島状の不連続な膜形状であってもよい。後者の場合、粒状及び島状部分が部分的に連続していてもよい。また、金ストライクめっき層は金合金ストライクめっき層を含む概念であり、金合金としては、本発明の効果を損なわない範囲で金以外の金属等を含む金合金であってよく、かかる金合金としては従来公知の種々の金合金を用いることができる（以下、同様）。
【００１２】
また、本発明のめっき材の製造方法においては、ニッケルめっき層を形成させた金属基材をニッケル系基材として用いることができる。ニッケルめっき方法は特に限定されず、本発明の効果を損なわない範囲で、従来公知の種々のニッケルめっき方法を用いることができる。
【００１３】
また、本発明のめっき材の製造方法においては、前記第二工程によって形成させる銀めっき層の厚さ及びビッカース硬度をそれぞれ０．１〜５０μｍ及び１０〜２５０ＨＶとすること、が好ましい。
【００１４】
また、本発明は、
ニッケル系基材の表面に形成された金ストライクめっき層と、
前記金ストライクめっき層の上に形成された銀めっき層と、を有し、
前記金ストライクめっき層は前記ニッケル系基材に対して冶金的に接合され、
前記銀めっき層は前記金ストライクめっき層に対して冶金的に接合されていること、
を特徴とするめっき材を提供する。
【００１５】
本発明のめっき材においては、前記金ストライクめっき層の厚さ及びビッカース硬度がそれぞれ０．１ｎｍ〜０．２μｍ及び１０〜２５０ＨＶであり、前記銀めっき層の厚さ及びビッカース硬度がそれぞれ０．１〜５０μｍ及び１０〜２５０ＨＶであること、が好ましい。
【発明の効果】
【００１６】
本発明のめっき材の製造方法によれば、優れた耐摩耗性、電導性、摺動性及び低摩擦性を有し、かつ、経時的なめっき材の変色及び接触抵抗の上昇を抑制するのに好適なニッケル系基材への銀めっき方法及び当該方法にて得られるめっき材を提供することができる。
【図面の簡単な説明】
【００１７】
【図１】本発明のめっき積層体の製造方法の工程図である。
【図２】本発明のめっき材の第一実施形態の概略断面図である。
【図３】本発明のめっき材の第二実施形態の概略断面図である。
【発明を実施するための形態】
【００１８】
以下、図面を参照しながら本発明のめっき材の製造方法及びめっき材について詳細に説明するが、本発明はこれらのみに限定されるものではない。なお、以下の説明では、同一又は相当部分には同一符号を付し、重複する説明は省略する場合がある。また、図面は、本発明を概念的に説明するためのものであるから、表された各構成要素の寸法やそれらの比は実際のものとは異なる場合もある。
【００１９】
≪めっき材の製造方法≫
図１は、本発明のめっき材の製造方法の工程図である。本発明のめっき材の製造方法は、ニッケル系基材に銀めっき層を形成させるめっき材の製造方法であって、ニッケル系基材の表面の任意の領域に金ストライクめっき層を形成させる第一工程（Ｓ０１）と、金ストライクめっき層の任意の領域に銀めっき層を形成させる第二工程（Ｓ０２）と、を含んでいる。
【００２０】
また、金ストライクめっき層を形成させる第一工程（Ｓ０１）の予備処理として、ニッケルめっき層を形成させる前工程（Ｓ００）を施してもよい。前工程（Ｓ００）は任意の工程であるが、金属基材がニッケル系基材ではない場合に好適に用いることができ、ニッケルめっき層を形成させた金属基材をニッケル系基材として扱うことができる。
【００２１】
金属基材に用いる金属は、本発明の効果を損なわない範囲で従来公知の種々の金属を用いることができ、例えば、アルミニウム及びアルミニウム合金、鉄及び鉄合金、チタン及びチタン合金、ステンレス、銅及び銅合金、ニッケル及びニッケル系合金等を挙げることができるが、ニッケル及びニッケル系合金を用いることが好ましい。ニッケル系合金としては、白銅、オーステナイト系ステンレス鋼、コバール、及び４２アロイ等を例示することができる。
【００２２】
前工程（Ｓ００）で金属基材にニッケルめっきを施したもの（金属基材がニッケル系基材の場合は省略することができる）に対し、第一工程（Ｓ０１）及び第二工程（Ｓ０２）を経てめっき材を得ることができる。以下、各処理について詳細に説明する。
【００２３】
（１）洗浄処理
洗浄工程は、任意の工程であり、図１には示していないが、金属基材の表面を洗浄する工程である。ここでは、本発明の効果を損なわない範囲で従来公知の種々の洗浄処理液及び処理条件を用いることができる。
【００２４】
洗浄処理液には一般的な浸漬脱脂溶液や電解脱脂溶液を使用することができる。具体的には、第三リン酸ナトリウム、炭酸ナトリウム、メタケイ酸ナトリウム又はオルトケイ酸ナトリウム等１０〜５０ｇ／Ｌを水溶した浴（例えば弱アルカリ性）に界面活性剤０．１〜１０ｇ／Ｌを加えた浴で浴温２０〜７０℃、１０〜６０秒間浸漬する。又は陽極にステンレス鋼、チタン白金板、及び酸化イリジウム等の不溶性陽極を用いて、陰極電流密度２〜５Ａ／ｄｍ2で陰極電解脱脂を行ってもよい。
【００２５】
上記洗浄処理の後、塩酸及び硫酸等の一般的な非酸化性酸を用いて金属基材の表面を酸処理することが好ましい。酸処理により、金属基材の表面におけるスケール、酸化皮膜、不動態皮膜、錆等を除去することで、金属基材の表面に形成されるニッケルめっき層や金ストライクめっき層の密着性を向上させることができる。
【００２６】
（２）ニッケルめっき処理（前工程（Ｓ００））
ニッケルめっき処理は、ニッケル系基材以外の金属基材に対し、表面にニッケルめっき層を形成させるための処理である。金属基材の表面をニッケルめっき層とすることで、当該金属基材をニッケル系基材と同様に扱うことができる。なお、ニッケル系基材に対してニッケルめっき処理を施してもよい。
【００２７】
ニッケルめっき浴としては、例えば、ワット浴やスルファミン酸浴を用いることができるが、電着応力の低いスルファミン酸浴を用いることが好ましい。なお、強酸性のウッドストライク浴は避ける方が好ましい。ニッケルめっき処理には、本発明の効果を損なわない範囲で従来公知の種々のニッケルめっき手法を用いることができる。例えば、ニッケルめっき浴は硫酸ニッケル・スルファミン酸ニッケル・塩化ニッケル等のニッケル塩と、塩化ニッケル等の陽極溶解剤と、ホウ酸・酢酸・クエン酸等のｐＨ緩衝剤とで構成された液に、添加剤として少量の光沢剤やレベリング剤、ピット防止剤等を添加したものを用いることができる。各構成要素の好適な使用量は、ニッケル塩：１００〜６００ｇ／Ｌ、陽極溶解剤：０〜５０ｇ／Ｌ、ｐＨ緩衝剤：２０〜５０ｇ／Ｌ、添加剤：〜５０００ｐｐｍである。
【００２８】
前工程のニッケルめっき処理によって形成されるニッケルめっき層は、連続する膜形状であることが好ましく、当該ニッケルめっき層の厚さは０．０５μｍ〜１０μｍであることが好ましい。０．０５μｍ未満であると層の連続性やバリア効果に乏しく、１０μｍ以上であると曲げ加工時にクラックが発生しやすくなる。なお、ニッケルめっき層は、本発明の効果を損なわない範囲で、粒状や島状の不連続な膜形状であってもよい。後者の場合、粒状及び島状部分が部分的に連続していてもよい。
【００２９】
（３）金ストライクめっき処理（第一工程（Ｓ０１））
金ストライクめっき処理は、ニッケル系基材又は前工程（Ｓ００）によって形成されたニッケルめっき層と、銀めっき層との密着性を改善するために施される処理である。銀めっき層のストライクめっき層として金めっき層を用いることで、銅ストライクめっき層を用いた場合に生じるような銀めっき層の変色や接触抵抗の上昇を防止することができる。
【００３０】
金ストライクめっき浴は、例えば、金塩と、電導塩と、キレート剤と、結晶成長剤と、により構成され、必要に応じて光沢剤が添加されていてもよい。各構成要素の好適な使用量は、金塩：１〜１０ｇ／Ｌ、電導塩：０〜２００ｇ／Ｌ、キレート剤：０〜３０ｇ／Ｌ、結晶成長剤：０〜３０ｇ／Ｌである。
【００３１】
金塩としては、例えば、シアン化金、シアン化第一金カリウム、シアン化第二金カリウム、亜硫酸金ナトリウム、チオ硫酸金ナトリウム等を挙げることができる。また、電導塩としては、例えば、クエン酸カリウム、リン酸カリウム、ピロリン酸カリウム、チオ硫酸カリウム等を挙げることができる。
【００３２】
キレート剤としては、例えば、エチレンジアミン四酢酸、メチレンホスホン酸等を挙げることができる。また、結晶成長剤としては、例えば、コバルト、ニッケル、タリウム、銀、パラジウム、錫、亜鉛、銅、ビスマス、インジウム、ヒ素、カドミウム等を挙げることができる。
【００３３】
金ストライクめっき浴のｐＨは０．５〜７．０とすることが好ましく、ｐＨ調整剤としては、例えば、ポリリン酸、クエン酸、酒石酸、水酸化カリウム、塩酸等を用いることができる。
【００３４】
金ストライクめっき浴の浴温度、陽極材料、電流密度等の金ストライクめっき条件は、用いるめっき浴及び必要とするめっき厚さ等に応じて適宜設定することができる。例えば、陽極材料には、チタン白金板及び酸化イリジウム等の不溶性陽極を用いることが好ましい。また、好適なめっき条件としては、浴温：２０〜４０℃、電流密度：０．１〜５Ａ／ｄｍ2、処理時間：１〜６０秒を例示することができる。
【００３５】
なお、金ストライクめっきはニッケル系基材又はニッケルめっき層の全面に施してもよく、第二工程（Ｓ０２）において銀めっきを形成させたい領域のみに施してもよい。
【００３６】
金ストライクめっき処理には、本発明の効果を損なわない範囲で従来公知の種々の金めっき手法を用いることができるが、形成される金ストライクめっき層の厚さ及びビッカース硬度をそれぞれ０．１ｎｍ〜０．２μｍ及び１０〜２５０ＨＶとすることが好ましい。
【００３７】
金ストライクめっき層の厚さが０．１ｎｍ以上であれば銀めっき層とニッケル系基材との密着性を十分に向上させることができ、金ストライクめっき層の厚さが０．２μｍ以下であれば高価な金の使用量を抑制することができる。加えて、金ストライクめっき層のビッカース硬度が１０ＨＶ以上であれば銀めっき層とニッケル系基材との接合層として十分な接合強度を発揮することができ、２５０ＨＶ以下であれば脆性的な界面剥離を抑制することができる。
【００３８】
なお、上述のとおり、本発明における金ストライクめっき層とは、金合金ストライクめっき層を含む概念である。即ち、本発明の効果を損なわない範囲で金以外の金属等を含む金合金であってよい。かかる金合金としては従来公知の種々の金合金を用いることができる。
【００３９】
例えば、Ａｕ−Ｎｉ合金、Ａｕ−Ｃｏ合金、Ａｕ−Ｎｉ−Ｗ合金、Ｎｉ−Ｐｄ−Ａｕ合金、Ａｕ−Ｃｕ合金、Ａｕ−Ａｓ合金、Ａｕ−Ａｇ合金、Ａｕ−Ｓｎ合金、Ａｕ−Ｉｎ合金、Ａｕ−Ｆｅ合金、Ａｕ−Ｚｎ合金、Ａｕ−Ｍｎ合金、Ａｕ−Ｐｂ合金、Ａｕ−Ｐ合金、Ａｕ−Ｐｄ合金、Ａｕ−Ｃｒ合金、Ａｕ−Ｃｄ合金、Ａｕ−Ｇａ合金、Ａｕ−Ｓｉ合金、Ａｕ−Ｇｅ合金、Ａｕ−Ｐｔ合金、Ａｕ−Ｃｕ−Ｎｉ合金、Ａｕ−Ｃｏ−Ｗ合金、Ａｕ−Ａｇ−Ｓｂ合金、Ａｕ−Ａｇ−Ｚｎ合金、Ａｕ−Ａｇ−Ｐｄ−Ｐｔ合金等を挙げることができる。
【００４０】
（４）銀めっき処理（第二工程（Ｓ０２））
銀めっき処理は第一工程（Ｓ０１）において金ストライクめっきされた領域のうちの少なくとも一部に、概略的には単一のより厚い銀めっき層を形成させるための処理である。
【００４１】
銀めっき処理には、本発明の効果を損なわない範囲で従来公知の種々の銀めっき手法を用いることができる。銀めっき処理に好適に用いることができる銀めっき浴は、銀塩と、シアン化アルカリ塩と、電導塩と、により構成され、必要に応じて光沢剤が添加されていてもよい。各構成要素の好適な使用量は、銀塩：３０〜５０ｇ／Ｌ、シアン化アルカリ塩：１５〜１６０ｇ／Ｌ、電導塩：５０〜２００ｇ／Ｌ、光沢剤：〜１０００ｐｐｍである。
【００４２】
銀塩としては、例えば、シアン化銀、ヨウ化銀、酸化銀、硫酸銀、硝酸銀、塩化銀等が挙げられ、電導塩としては、例えば、シアン化カリウム、シアン化ナトリウム、ピロリン酸カリウム、ヨウ化カリウム、チオ硫酸ナトリウム等が挙げられる。
【００４３】
光沢剤としては金属光沢剤及び／又は有機光沢剤を用いることができる。また、金属光沢剤としては、アンチモン（Ｓｂ）、セレン（Ｓｅ）、テルル（Ｔｅ）等を例示でき、有機光沢剤としては、芳香族スルホン酸化合物、メルカプタン類等を例示することができる。
【００４４】
めっき浴の浴温度、陽極材料、電流密度等のめっき条件は、用いるめっき浴及び必要とするめっき厚さ等に応じて適宜設定することができる。例えば、陽極材料には、可溶性陽極、ステンレス鋼、チタン白金板、及び酸化イリジウム等の不溶性陽極を用いることが好ましい。また、好適なめっき条件としては、浴温：２０〜６０℃、電流密度：０．５〜１５Ａ／ｄｍ2、処理時間：０．５〜１００００秒を例示することができる。
【００４５】
銀めっき層の厚さ及びビッカース硬度はそれぞれ０．１〜５０μｍ及び１０〜２５０ＨＶとすること、が好ましい。銀めっき層の厚さが０．１μｍ以上あれば耐摩耗性、電導性、摺動性及び低摩擦性を有する連続的な銀めっき層を形成させることができ、５０μｍ以下であれば高価な銀の使用量の観点から経済的である。加えて、銀めっき層のビッカース硬度が１０ＨＶ以上であれば銀めっき層の摺動性等を利用することができ、２５０ＨＶ以下であれば銀めっき層に必要な靱性等を担保できる。また、銀めっきは金属基材の全面に施してもよく、第一工程（Ｓ０１）において金ストライクめっきを形成させた領域のみに施してもよい。
【００４６】
≪めっき材≫
（１）第一実施形態
図２は、本発明のめっき材の第一実施形態の概略断面図である。めっき材１は、ニッケル系基材２の表面に金ストライクめっき層４が形成され、金ストライクめっき層４の表面に銀めっき層６が形成されている。
【００４７】
ニッケル系基材２は、主要成分としてニッケルを含んでいる限り特に限定されず、ニッケルや各種ニッケル系合金等を用いることができる。ニッケル系合金としては、例えば、白銅、オーステナイト系ステンレス鋼、コバール、及び４２アロイ等を例示することができる。
【００４８】
金ストライクめっき層４は、連続する膜形状であることが好ましいが、本発明の効果を損なわない範囲で、粒状や島状の不連続な膜形状であってもよい。後者の場合、粒状及び島状部分が部分的に連続していてもよい。また、上述のとおり、金ストライクめっき層４は金合金ストライクめっき層を含む概念であり、金合金としては、本発明の効果を損なわない範囲で、従来公知の種々の金合金を用いることができる。
【００４９】
金ストライクめっき層４の厚さ及びビッカース硬度はそれぞれ０．１ｎｍ〜０．２μｍ及び１０〜２５０ＨＶであること、が好ましい。なお、金ストライクめっき条件によっては、金ストライクめっき層４の識別が困難な場合も存在する。
【００５０】
金ストライクめっき層４の表面には、銀めっき層６が形成されている。銀めっき層６の厚さは０．１〜５０μｍであることが好ましく、ビッカース硬度は１０〜２５０ＨＶであることが好ましい。０．１μｍ未満では銀めっき層６の耐摩耗性を利用することができず、５０μｍより厚い場合は銀の使用量が増加するため経済的でない。
【００５１】
金ストライクめっき層４はニッケル系基材２に対して冶金的に接合され、銀めっき層６は金ストライクめっき層４に対して冶金的に接合されている。ここで、冶金的な接合とは、アンカー効果等の機械的接合や接着剤等の異種接合層を介した接合ではなく、お互いの金属同士が直接接合されていることを意味する。なお、冶金的な接合とは結晶学的整合（エピタキシー）による接合を当然に含む概念である。
【００５２】
（２）第二実施形態
図３は、本発明のめっき材の第二実施形態の概略断面図である。めっき積層体１は、金属基材８の表面にニッケルめっき層１０が形成され、ニッケルめっき層１０の表面に金ストライクめっき層４が形成されている。更に、金ストライクめっき層４の表面に銀めっき層６が形成されている。
【００５３】
金属基材８には本発明の効果を損なわない範囲で従来公知の種々の金属材を用いることができ、例えば、アルミニウム及びアルミニウム合金、鉄及び鉄合金、チタン及びチタン合金、ステンレス、銅及び銅合金、ニッケル及びニッケル系合金等を挙げることができる。
【００５４】
ニッケルめっき層１０は連続する膜形状であることが好ましく、ニッケルめっき層１０の厚さは０．０５〜１０μｍであることが好ましい。なお、金属基材８の表面にニッケルめっき層１０が形成されたものをニッケル系基材２として用いている以外は、第一実施形態と同様である。
【００５５】
以上、本発明の代表的な実施形態について説明したが、本発明はこれらのみに限定されるものではなく、種々の設計変更が可能であり、それら設計変更は全て本発明の技術的範囲に含まれる。
【実施例】
【００５６】
≪実施例１≫
市販の銅板（厚さ０．５ｍｍ、めっき面積０．５６ｄｍ2）に以下の工程で厚さ４μｍの銀めっき層を形成させた。
【００５７】
シアン化ナトリウム３０ｇ／Ｌ、水酸化ナトリウム３０ｇ／Ｌ、キレート剤２０ｇ／Ｌを含む浴を用い、陽極材料をステンレス板、陰極材料を銅材とし、浴温室温、電圧３Ｖで３０秒間、陰極電解脱脂処理を施した（洗浄処理）。次に、洗浄処理後の銅板を室温の５％硫酸に５秒間浸漬した（酸処理）。
【００５８】
次に、硫酸ニッケル・６水和物３００ｇ／Ｌ、塩化ニッケル・６水和物５０ｇ／Ｌ、ホウ酸４０ｇ／Ｌ、を含むニッケルめっき浴を用い、陽極材料をサルファニッケル板、陰極材料を上記洗浄処理及び酸処理を施した銅板として、浴温５０℃、電流密度４Ａ／ｄｍ2の条件で２分間処理を施して、厚さ１μｍのニッケルめっき層を形成させた（前工程（Ｓ００））。
【００５９】
次に、シアン化金カリウム２ｇ／Ｌ、クエン酸カリウム１００ｇ／Ｌ、キレート剤５ｇ／Ｌ、硫酸コバルト２ｇ／Ｌを含む金ストライクめっき液を用い、陽極材料をチタン白金板、陰極材料を上記前工程（Ｓ００）後の銅板として、浴温４０℃、電流密度０．１Ａ／ｄｍ2で１０秒間処理を施して、厚さ０．１ｎｍの金ストライクめっき層を形成させた（第一工程（Ｓ０１））。
【００６０】
次に、シアン化銀４０ｇ／Ｌ、シアン化カリウム２５ｇ／Ｌ、ピロリン酸カリウム１５０ｇ／Ｌ、キレート剤５ｇ／Ｌを含む銀めっき浴を用い、陽極材料をチタン白金、陰極材料を上記第一工程（Ｓ０１）後の銅板として、浴温４５℃、電流密度２．５Ａ／ｄｍ2、で３分間処理を施して、厚さ４μｍの銀めっき層を形成させた（第二工程（Ｓ０２））。
【００６１】
［評価］
（１）密着性評価
上記のようにして作製しためっき積層体について密着性の評価を行った。セロハンテープ（ニチバン株式会社製の＃４０５）を指圧にて銀めっき層に押し付け、当該セロハンテープを引き剥がした後に銀めっき層の剥がれや膨れが発生しなかった場合は○、発生した場合は×とし、得られた結果を表１に示した。また、１５０℃の大気中で１００時間保持しためっき材と３５０℃の大気中で３分間保持しためっき材についても同様の評価を行い、得られた結果も表１に示した。
【００６２】
（２）加熱による銀めっき層の膨れ
上記のようにして作製しためっき材について、加熱処理後に銀めっき層に膨れが生じるか否かを確認した。具体的には、１５０℃の大気中で１００時間保持しためっき材と３５０℃の大気中で３分間保持しためっき材につき、銀めっき層の膨れの有無を光学顕微鏡で観察した。膨れが認められなかった場合は○、膨れが認められた場合は×とし、得られた結果を表１に示した。
【００６３】
（３）銅の黒色発生
上記のようにして作製しためっき材について、加熱処理をしない場合及び加熱処理をした場合に、銅の黒色が発生するか否かを確認した。具体的には、室温に放置しためっき材と、加熱処理（低温条件：１５０℃の大気中で１００時間保持、高温条件：３５０℃の大気中で３分間保持）しためっき材につき、黒色発生の有無を光学顕微鏡で観察した。黒色が認められなかった場合は○、黒色が認められた場合は×とし、得られた結果を表１に示した。
【００６４】
≪実施例２≫
第一工程（Ｓ０１）における電流密度を０．５Ａ／ｄｍ2、処理時間を６秒間とした以外は、実施例１と同様にしてめっき材を作製し、各種評価を行った。得られた結果を表１に示した。なお、金ストライクめっき層の厚さは５．０ｎｍであった。
【００６５】
≪実施例３≫
第一工程（Ｓ０１）における電流密度を３Ａ／ｄｍ2、処理時間を６秒間とした以外は、実施例１と同様にしてめっき材を作製し、各種評価を行った。得られた結果を表１に示した。なお、金ストライクめっき層の厚さは０．２μｍであった。
【００６６】
≪実施例４≫
金属基材を市販のコバール材（厚さ０．４ｍｍ、めっき面積０．０６ｄｍ2）とし、第二工程（Ｓ０２）における浴温を４０℃、電流密度を３Ａ／ｄｍ2とした以外は、実施例１と同様にしてめっき材を作製し、各種評価を行った。得られた結果を表１に示した。なお、金ストライクめっき層の厚さは０．１ｎｍであった。
【００６７】
≪実施例５≫
第一工程（Ｓ０１）における電流密度を１Ａ／ｄｍ2、処理時間を６秒間とした以外は、実施例４と同様にしてめっき材を作製し、各種評価を行った。得られた結果を表１に示した。なお、金ストライクめっき層の厚さは５ｎｍであった。
【００６８】
≪実施例６≫
第一工程（Ｓ０１）における電流密度を３Ａ／ｄｍ2、処理時間を６秒間とした以外は、実施例４と同様にしてめっき材を作製し、各種評価を行った。得られた結果を表１に示した。なお、金ストライクめっき層の厚さは０．２μｍであった。
【００６９】
≪比較例１≫
第一工程（Ｓ０１）における金ストライクめっき処理の代わりに、以下の銅ストライクめっき処理を施した以外は、実施例１と同様にしてめっき材を作製し、各種評価を行った。得られた結果を表１に示した。銅ストライクめっき処理としては、シアン化第一銅２０ｇ／Ｌ、シアン化カリウム３０ｇ／Ｌ、を含むめっき浴を用い、陽極材料をチタン白金、陰極材料を前工程（Ｓ００）後の銅板として、浴温４０℃、電流密度２．６Ａ／ｄｍ2の条件で施した。なお、銅ストライクめっきの厚さは０．２μｍであった。
【００７０】
≪比較例２≫
金属基材を市販のコバール材（厚さ０．４ｍｍ、めっき面積０．０６ｄｍ2）とし、前工程（Ｓ００）を施さず（ニッケルめっき層を形成させず）、第二工程（Ｓ０２）における浴温を４０℃、電流密度を３Ａ／ｄｍ2とした以外は、比較例１と同様にしてめっき材を作製し、各種評価を行った。得られた結果を表１に示した。なお、銅ストライクめっきの厚さは０．２μｍであった。
【００７１】
≪比較例３≫
銅ストライクめっき層を形成させない以外は、比較例２と同様にしてめっき材を作製し、各種評価を行った。得られた結果を表１に示した。
【００７２】
【表１】
2015048512.tif 000003
【００７３】
表１に示す結果から、本発明の実施例で得られためっき材は全て、銀めっき層と金属基材とが良好な密着性を有するとともに、黒色発生が認められないことが確認できる。これに対し、ストライクめっきを有さないめっき材（比較例３）では、十分な銀めっき層の密着性が得られていない。
【００７４】
また、表１に示す結果から、本発明の実施例で得られためっき材は全て、１５０℃又は３５０℃の加熱処理後も銀めっき層と金属基材とが良好な密着性を維持している。加えて、加熱処理後も銀めっき層に膨れ及び黒色発生は認められなかった。これに対し、金ストライクめっき層の代わりに銅ストライクめっき層を形成させためっき材（比較例１及び比較例２）は、加熱処理後の銀めっき層と金属基材との密着性は維持されているが、銀めっき層に黒色発生が認められた。ストライクめっき層を有さないめっき材（比較例３）については、十分な銀めっき層の密着性が得られていない。
【符号の説明】
【００７５】
１・・・めっき材、
２・・・ニッケル系基材、
４・・・金ストライクめっき層、
６・・・銀めっき層、
８・・・金属基材、
１０・・・ニッケルめっき層。
【図１】
2015048512.tif 000004
【図２】
2015048512.tif 000005
【図３】
2015048512.tif 000006